(57)【要約】      （修正有）【課題】耐候性及び耐熱性等の耐久性にも優れた太陽電池用の増感色素を提供する。【解決手段】一般式（１）で表される色素。ＭＬ１Ｌ２Ｌ３：（１）〔Ｍは長周期律表上の８〜１０族の元素であり、Ｌ１及びＬ２は、一般式（２）で表される二座配位子であり、Ｌ３は一般式（３）で表される二座配位子である。〕2009067976.tif 000049〔一般式（２）において、Ｒ１及びＲ２は相互に独立して、カルボキシル基若しくはその塩に相当する基である。〕2009067976.tif 000050〔一般式（３）において、Ｘはハロゲン原子、ｎは０〜２の整数である。〕【選択図】なし【特許請求の範囲】
【請求項１】
下記一般式（１）で表される色素。
ＭＬ１Ｌ２Ｌ３  ：（１）
〔但し、Ｍは長周期律表上の８〜１０族の元素であり、Ｌ１及びＬ２は相互に独立して、下記一般式（２）で表される二座配位子であり、Ｌ３は下記一般式（３）で表される二座配位子である。〕
【化１】
2009067976.tif 000041
〔一般式（２）において、Ｒ１及びＲ２は相互に独立して、一価の有機基である。〕
【化２】
2009067976.tif 000042
〔一般式（３）において、Ｘはハロゲン原子、ｎは０〜２の整数である。〕
【請求項２】
下記一般式（４）で表される色素。
ＭＬ４Ｌ５  ：（４）
〔但し、Ｍは長周期律表上の８〜１０族の元素であり、Ｌ４は下記一般式（５）で表される三座配位子であり、Ｌ５は下記一般式（６）、（７）又は（８）で表される三座配位子である。〕
【化３】
2009067976.tif 000043
〔一般式（５）において、Ｒ４、Ｒ５及びＲ６は相互に独立して、カルボキシル基若しくはその塩に相当する基又はカルボキシアルキル基を表す。〕
【化４】
2009067976.tif 000044
【化５】
2009067976.tif 000045
〔一般式（７）において、Ｒ７は相互に独立して、炭素数１〜８の炭化水素基を表す。〕
【化６】
2009067976.tif 000046
【請求項３】
下記一般式（９）で表される色素。
ＭＬ３Ｌ４Ａ１  ：（９）
〔但し、Ｍは長周期律表上の８〜１０族の元素であり、Ｌ３は下記一般式（３）で表される二座配位子であり、Ｌ４は下記一般式（５）で表される三座配位子であり、Ａ１はイソチオシアネート基である。〕
【化７】
2009067976.tif 000047
〔一般式（３）において、Ｘはハロゲン原子、ｎは０〜２の整数である。〕
【化８】
2009067976.tif 000048
〔一般式（５）において、Ｒ４、Ｒ５及びＲ６は相互に独立して、カルボキシル基若しくはその塩に相当する基又はカルボキシアルキル基を表す。〕
【請求項４】
前記一般式（１）、（４）又は（９）において、Ｍがルテニウムである請求項１〜３のいずれか一項に記載の色素。
【請求項５】
陽極と、陰極と、電解質とを備え、
前記陰極は、透明導電性ガラスからなる基材と、その表面に形成された酸化物薄膜電極とを有し、前記酸化物薄膜電極に、請求項１〜４のいずれか一項に記載の色素が吸着されている色素増感太陽電池。
【請求項６】
透明導電性ガラスからなる基材と、その表面に形成された酸化物薄膜電極とを有する陰極に対し、請求項１〜４のいずれか一項に記載の色素及び塩基を含有する色素溶液を接触させ、前記酸化物薄膜電極に前記色素を吸着させる工程を備えた色素増感太陽電池の製造方法。
【請求項７】
前記色素溶液として、前記塩基の濃度が０．００１〜２０ｍｍｏｌ／Ｌである色素溶液を用いる請求項６に記載の色素増感太陽電池の製造方法。
【発明の詳細な説明】
【技術分野】
【０００１】
本発明は、色素、色素増感太陽電池及びその製造方法に関するものである。
【背景技術】
【０００２】
エネルギー問題に対する関心が高まるとともに、光、特に太陽光を効率よく電気に変換することができる太陽電池の研究が盛んになってきた。例えば、アモルファスシリコンや多結晶シリコンを利用したシリコン系の太陽電池が普及し始めている。
【０００３】
しかし、シリコン系太陽電池は、製造コストが高く、また、高純度シリコンを安価かつ大量に供給することが困難であるために、一般に広く普及するには限界があるといわれている。
【０００４】
そこで、近年、色素増感太陽電池が関心を集めている。色素増感太陽電池は、発電効率が高いこと、製造コストが比較的低いこと、酸化チタン等の安価な酸化物半導体を高純度に精製することなく原料として使用できること、製造に際して使用する設備が安価で済むこと等、シリコン系太陽電池と比較して多くの利点を有している。従って、次世代の太陽電池として期待されている（例えば、特許文献１及び２を参照）。
【０００５】
色素増感太陽電池は、通常の電池と同様に、陽極と、陰極と、電解質とを備えているが、陰極が、透明導電性ガラスからなる基材と、その表面に形成された酸化物薄膜電極とを有しており、この酸化物薄膜電極に特定の色素が吸着されている構造に特徴がある。
【０００６】
従来、酸化物薄膜電極に吸着させる色素としては、下記式（１０）で表される「Ｎ７１９」と呼ばれる色素、或いは下記式（１１）で表される「ブラック・ダイ」と呼ばれる色素が知られている（例えば、非特許文献１及び２を参照）。
【化１】
2009067976.tif 000002
〔式（１０）において、ＴＢＡ＋はテトラブチルアンモニウムイオンである。〕
【化２】
2009067976.tif 000003
〔式（１１）において、ＴＢＡ＋はテトラブチルアンモニウムイオンである。〕
【０００７】
【特許文献１】米国特許第４９２７７２１号明細書
【特許文献２】国際公開第９８／５０３９３号パンフレット
【非特許文献１】Ｊ．Ａｍ．Ｃｈｅｍ．Ｓｏｃ．，１１５，６３８２−６３９０（１９９３）
【非特許文献２】Ｊ．Ａｍ．Ｃｈｅｍ．Ｓｏｃ．，１２３，１６１３−１６２４（２００１）
【発明の開示】
【発明が解決しようとする課題】
【０００８】
しかしながら、前記色素を用いた色素増感太陽電池、特にＮ７１９を用いた色素増感太陽電池は、高い変換効率を示すものの、耐久性（耐候性、耐熱性等）の面で十分満足できるものではなく、解決すべき課題を残すものであった。即ち、現在のところ、高い変換効率を示し、耐久性（耐候性、耐熱性等）の面でも十分満足できる色素増感太陽電池は開示されておらず、高い変換効率を示し、耐久性（耐候性、耐熱性等）に優れた色素増感太陽電池の開発が切望されている。
【０００９】
本発明はこのような従来技術の課題に鑑みてなされたものであり、高い変換効率を示し、耐候性及び耐熱性等の耐久性にも優れた色素増感太陽電池、前記色素増感太陽電池の構成材料となる色素、並びに前記色素増感太陽電池の製造方法を提供するものである。
【課題を解決するための手段】
【００１０】
本発明者は、前記課題を解決すべき鋭意検討を重ねた結果、特定構造の化合物を配位子とする色素により、前記従来技術の課題を解決できることを見出し、本発明を完成した。具体的には、本発明により、以下の色素、色素増感太陽電池及びその製造方法が提供される。
【００１１】
［１］  下記一般式（１）で表される色素。
ＭＬ１Ｌ２Ｌ３  ：（１）
〔但し、Ｍは長周期律表上の８〜１０族の元素であり、Ｌ１及びＬ２は相互に独立して、下記一般式（２）で表される二座配位子であり、Ｌ３は下記一般式（３）で表される二座配位子である。〕
【化３】
2009067976.tif 000004
〔一般式（２）において、Ｒ１及びＲ２は相互に独立して、一価の有機基である。〕
【化４】
2009067976.tif 000005
〔一般式（３）において、Ｘはハロゲン原子、ｎは０〜２の整数である。〕
【００１２】
［２］  下記一般式（４）で表される色素。
ＭＬ４Ｌ５  ：（４）
〔但し、Ｍは長周期律表上の８〜１０族の元素であり、Ｌ４は下記一般式（５）で表される三座配位子であり、Ｌ５は下記式（６）、（７）又は（８）で表される三座配位子である。〕
【化５】
2009067976.tif 000006
〔一般式（５）において、Ｒ４、Ｒ５及びＲ６は相互に独立して、カルボキシル基若しくはその塩に相当する基又はカルボキシアルキル基を表す。〕
【化６】
2009067976.tif 000007
【化７】
2009067976.tif 000008
〔一般式（７）において、Ｒ７は相互に独立して、炭素数１〜８の炭化水素基を表す。〕
【化８】
2009067976.tif 000009
【００１３】
［３］  下記一般式（９）で表される色素。
ＭＬ３Ｌ４Ｘ１  ：（９）
〔但し、Ｍは長周期律表上の８〜１０族の元素であり、Ｌ３は下記一般式（３）で表される二座配位子であり、Ｌ４は下記一般式（５）で表される三座配位子であり、Ａ１はイソチオシアネート基である。〕
【化９】
2009067976.tif 000010
〔一般式（３）において、Ｘはハロゲン原子、ｎは０〜２の整数である。〕
【化１０】
2009067976.tif 000011
〔一般式（５）において、Ｒ４、Ｒ５及びＲ６は相互に独立して、カルボキシル基若しくはその塩に相当する基又はカルボキシアルキル基を表す。〕
【００１４】
［４］  前記一般式（１）、（４）又は（９）において、Ｍがルテニウムである前記［１］〜［３］のいずれかに記載の色素。
【００１５】
［５］  陽極と、陰極と、電解質とを備え、前記陰極は、透明導電性ガラスからなる基材と、その表面に形成された酸化物薄膜電極とを有し、前記酸化物薄膜電極に、前記［１］〜［４］のいずれかに記載の色素が吸着されている色素増感太陽電池。
【００１６】
［６］  透明導電性ガラスからなる基材と、その表面に形成された酸化物薄膜電極とを有する陰極に対し、前記［１］〜［４］のいずれかに記載の色素及び塩基を含有する色素溶液を接触させ、前記酸化物薄膜電極に前記色素を吸着させる工程を備えた色素増感太陽電池の製造方法。
【００１７】
［７］  前記色素溶液として、前記塩基の濃度が０．００１〜２０ｍｍｏｌ／Ｌである色素溶液を用いる前記［６］に記載の色素増感太陽電池の製造方法。
【発明の効果】
【００１８】
本発明の色素増感太陽電池は、高い変換効率を示し、耐候性及び耐熱性等の耐久性にも優れる。本発明の色素及び色素増感太陽電池の製造方法は、本発明の色素増感太陽電池の製造に好適に用いることができる。
【発明を実施するための最良の形態】
【００１９】
以下、本発明の実施形態について説明するが、本発明は以下の実施形態に限定されるものではない。即ち、本発明の趣旨を逸脱しない範囲で、当業者の通常の知識に基づいて、以下の実施形態に対し適宜変更、改良等が加えられたものも本発明の範囲に属することが理解されるべきである。
【００２０】
［１］色素：
本発明の色素は、後述する一般式（１）、（４）、（９）のいずれかで表される色素である。
【００２１】
［１−１］第一の実施形態：
本発明の色素の第一の実施形態は、下記一般式（１）で表される色素である（以下、「第一の色素」と記す場合がある。）。
ＭＬ１Ｌ２Ｌ３：（１）
【００２２】
一般式（１）において、「Ｍ」は中心原子であり、長周期律表上の８〜１０族の元素からなる金属原子である。「８〜１０族の元素」としては、８族の鉄、ルテニウム、オスミウム、９族のコバルト、ロジウム、イリジウム及び１０族のニッケル、パラジウム、白金を挙げることができる。本発明の色素は、「Ｍ」がルテニウム原子であるものが特に好ましい。
【００２３】
一般式（１）において、Ｌ１及びＬ２は相互に独立して、下記一般式（２）で表される二座配位子である。
【化１１】
2009067976.tif 000012
【００２４】
一般式（２）において、Ｒ１及びＲ２は相互に独立して、一価の有機基である。
【００２５】
「一価の有機基」としては、例えば、カルボキシル基又はその塩に相当する基を挙げることができる。「カルボキシル基の塩に相当する基」としては、カルボン酸のテトラブチルアンモニウム塩に相当する基等を挙げることができる。
【００２６】
また、「一価の有機基」としては、下記式（１２）で表される一価の有機基を挙げることもできる。
【化１２】
2009067976.tif 000013
【００２７】
更に、「一価の有機基」としては、下記一般式（１３）で表される一価の有機基を挙げることもできる。
【化１３】
2009067976.tif 000014
【００２８】
更にまた、「一価の有機基」としては、下記一般式（１４）で表される一価の有機基を挙げることもできる。
【化１４】
2009067976.tif 000015
【００２９】
一般式（１４）において、Ｒ３は相互に独立して、メチル基又はｔ−ブチル基であり、ｍは１〜２の整数である。具体的には、下記式（１４ａ）又は（１４ｂ）で表される一価の有機基を挙げることができる。
【化１５】
2009067976.tif 000016
【化１６】
2009067976.tif 000017
【００３０】
一般式（１）において、Ｌ３は下記一般式（３）で表される二座配位子である。
【化１７】
2009067976.tif 000018
【００３１】
一般式（３）において、Ｘはハロゲン原子、ｎは０〜２の整数である。具体的には、２−フェニルピリジン（下記式（３ａ））又は２−（２，４―ジフルオロフェニル）ピリジン、２−（２，４―ジクロロフェニル）ピリジン、２−（２，４―ジブロモフェニル）ピリジン（いずれも下記式（３ｂ））を挙げることができる。
【化１８】
2009067976.tif 000019
【化１９】
2009067976.tif 000020
【００３２】
第一の実施形態の色素の具体例としては、下記式（１ａ）〜（１ｅ）で表される色素等を挙げることができる。
【００３３】
【化２０】
2009067976.tif 000021
【００３４】
【化２１】
2009067976.tif 000022
【００３５】
【化２２】
2009067976.tif 000023
【００３６】
【化２３】
2009067976.tif 000024
【００３７】
【化２４】
2009067976.tif 000025
【００３８】
［１−２］第二の実施形態：
本発明の色素の第二の実施形態は、下記一般式（４）で表される色素である（以下、「第二の色素」と記す場合がある。）。
ＭＬ４Ｌ５  ：（４）
【００３９】
一般式（４）において、「Ｍ」は中心原子であり、その定義、構成原子の例、ルテニウム原子が好ましい点については、一般式（１）の場合と同様である。
【００４０】
一般式（４）において、Ｌ４は下記一般式（５）で表される三座配位子である。
【化２５】
2009067976.tif 000026
【００４１】
一般式（５）において、Ｒ４、Ｒ５及びＲ６は相互に独立して、カルボキシル基又はその塩に相当する基を表す。「カルボキシル基の塩に相当する基」の例については、一般式（２）の場合と同様である。「カルボキシアルキル基」としては、例えば、カルボキシメチル基等を挙げることができる。
【００４２】
一般式（４）において、Ｌ５は下記式（６）〜（８）で表される三座配位子である。
【化２６】
2009067976.tif 000027
【化２７】
2009067976.tif 000028
〔一般式（７）において、Ｒ７は相互に独立して、炭素数１〜８の炭化水素基を表す。〕
【化２８】
2009067976.tif 000029
【００４３】
一般式（７）において、Ｒ７は相互に独立して、炭素数１〜８の炭化水素基である。「炭素数１〜８の炭化水素基」としては、例えば、ｎ−ブチル基等を挙げることができる。
【００４４】
［１−３］第三の実施形態：
本発明の色素の第三の実施形態は、下記一般式（９）で表される色素である（以下、「第三の色素」と記す場合がある。）。
ＭＬ３Ｌ４Ａ１  ：（９）
【００４５】
一般式（９）において、「Ｍ」は中心原子であり、その定義、構成原子の例、ルテニウム原子が好ましい点については、一般式（１）の場合と同様である。
【００４６】
また、Ｌ３は第一の実施形態の項で説明した一般式（３）で表される二座配位子であり、Ｌ４は第二の実施形態の項で説明した一般式（５）で表される三座配位子である。一般式（５）におけるＲ４、Ｒ５及びＲ６の定義、置換基の例については、第二の実施形態の場合と同様である。更に、Ａ１はイソチオシアネート基（−ＮＣＳ）である。
【００４７】
第三の実施形態の色素の具体例としては、下記式（９ａ）で表される色素等を挙げることができる。
【化２９】
2009067976.tif 000030
【００４８】
［２］色素増感太陽電池：
本発明の色素増感太陽電池は、陽極と、陰極と、電解質とを備え、前記陰極は、透明導電性ガラスからなる基材と、その表面に形成された酸化物薄膜電極とを有し、前記酸化物薄膜電極に、既に述べた本発明の色素が吸着されているものである。
【００４９】
「陽極」は、導電性を有する物質で構成されていれば足り、構成物質の種類について特に制限はない。例えば、透明導電性ガラスからなる基材の表面に、微量の白金又は導電性カーボンを付着させたものを好適に用いることができる。「透明導電性ガラス」としては、例えば、酸化スズ、インジウム−スズ酸化物（ＩＴＯ）からなるガラス等を用いることができる。
【００５０】
「陰極」は、透明導電性ガラスからなる基材と、その表面に形成された酸化物薄膜電極とを有し、その酸化物薄膜電極に、既に述べた本発明の色素が吸着されているものである。「透明導電性ガラス」としては、陽極の項で例示した物質からなるガラス等を用いることができる。「基材」の形状については特に制限はなく、例えば、板状のもの等を用いることができる。
【００５１】
「酸化物薄膜電極」を構成する酸化物としては、例えば、金属酸化物、より具体的には、酸化チタン、酸化ニオブ、酸化亜鉛、酸化スズ、酸化タングステン、酸化インジウム等を挙げることができる。これらの酸化物の中でも、酸化チタン、酸化ニオブ、酸化スズが好ましく、酸化チタンが特に好ましい。この酸化物薄膜電極には、本発明の色素を吸着させた状態で用いる。この吸着の方法については製造方法の項で説明する。
【００５２】
「電解質」としては、電解質からなる液体又は固体、或いは電解質を含む溶液等を用いることができる。中でも、レドックス電解質を用いることが好ましい。「レドックス電解質」とは、レドックス系を構成する物質（酸化剤、還元剤）を含有する溶液であり、例えば、下記式（１５）に示すようなレドックス系（Ｉ−／Ｉ３−系）を構成する、ヨウ素及びヨウ素のイミダゾリウム塩を含む溶液を好適に用いることができる。この溶液の溶媒としては、電気化学的に不活性な物質、例えば、アセトニトリル、プロピオニトリル等を好適に用いることができる。
Ｉ３−＋２ｅ−←→３Ｉ−＋Ｉ２    ：（１５）
【００５３】
色素増感太陽電池は、陽極と陰極の間を電解質が満たすように構成すればよい。例えば、容器中に電解質溶液を満たした上で、その電解質溶液中において、陽極と陰極とが対向するように配置する構成を挙げることができる。
【００５４】
［３］色素増感太陽電池の製造方法：
本発明の製造方法は、透明導電性ガラスからなる基材と、その表面に形成された酸化物薄膜電極とを有する陰極に対し、本発明の色素及び塩基を含有する色素溶液を接触させ、前記酸化物薄膜電極に前記色素を吸着させる工程を備えた方法である。
【００５５】
［３−１］酸化物薄膜電極の形成：
本発明の製造方法は、陰極を構成する酸化物薄膜電極に対し、色素を吸着させる工程を含むものであるが、色素の吸着に先立って、酸化物薄膜電極を用意する必要がある。酸化物薄膜電極の形成方法について特に制限はないが、例えば、酸化物の微粒子を適当な分散媒に懸濁させて酸化物のスラリーを調製し、このスラリーを透明導電性ガラスからなる基材の表面に塗布し、溶媒を除去した後、加熱する等の方法により形成することができる。
【００５６】
［３−２］色素の吸着：
酸化物薄膜電極には本発明の色素を吸着させる。色素の吸着は、透明導電性ガラスからなる基材と、その表面に形成された酸化物薄膜電極とを有する陰極に対し、本発明の色素及び塩基を含有する色素溶液を接触させることにより行う。
【００５７】
「色素溶液」は、本発明の色素、即ち、前記一般式（１）、（４）又は（９）で表される色素を含有する溶液である。色素溶液は、本発明の色素を０．１〜１０ｍｍｏｌ／Ｌの濃度で含有するものが好ましい。色素の濃度を０．１ｍｏｌ／Ｌ以上とすることによって、酸化物薄膜電極に十分に色素を吸着させることが可能となる。一方、１０ｍｍｏｌ以下とすることで、色素同士が吸着してしまう不具合を抑制することができる。前記効果をより確実に発揮させるためには、色素の濃度を０．２〜５ｍｍｏｌ／Ｌとすることが更に好ましく、０．５〜２ｍｍｏｌ／Ｌとすることが特に好ましい。
【００５８】
「色素溶液」は、本発明の色素の他、塩基を含む。「塩基」は、無機塩基であってもよいし、有機塩基であってもよい。
【００５９】
「無機塩基」としては、例えば、アルカリ金属の水酸化物、アルカリ金属の炭酸塩、アルカリ金属の硫化物、アルカリ土類金属の水酸化物等を挙げることができる。
【００６０】
「アルカリ金属の水酸化物」としては、水酸化リチウム、水酸化ナトリウム、水酸化カリウム等を、「アルカリ金属の炭酸塩」としては、炭酸リチウム、炭酸ナトリウム、炭酸カリウム等を、「アルカリ金属の硫化物」としては、硫化リチウム、硫化ナトリウム、硫化カリウム等を、「アルカリ土類金属の水酸化物」としては、水酸化カルシウム、水酸化マグネシウム等を挙げることができる。
【００６１】
「有機塩基」としては、一級〜三級アミン化合物、四級アンモニウムの水酸化物、四級アンモニウムの炭酸塩、四級アンモニウムの硫化物、四級ホスホニウムの水酸化物、四級ホスホニウムの炭酸塩、四級ホスホニウムの硫化物、芳香環中に窒素原子を有する含窒素ヘテロ芳香族化合物、芳香族アミン化合物等を挙げることができる。
【００６２】
「一級〜三級アミン化合物」としては、例えば、メチルアミン、エチルアミン等の一級アミン；ジメチルアミン、ジエチルアミン等の二級アミン；トリメチルアミン、トリエチルアミン等の三級アミン等を挙げることができる。
【００６３】
「四級アンモニウムの水酸化物」としては、テトラエチルアンモニウムヒドロキシド、テトラブチルアンモニウムヒドロキシド等を、「四級アンモニウムの炭酸塩」としては、テトラメチルアンモニウムカルボネート、テトラブチルアンモニウムカルボネート等を、「四級アンモニウムの硫化物」としては、テトラメチルアンモニウムスルフェート、テトラブチルアンモニウムスルフェート等を挙げることができる。
【００６４】
「四級ホスホニウムの水酸化物」としては、テトラメチルホスホニウムヒドロキシド、テトラブチルホスホニウムヒドロキシド等を、「四級ホスホニウムの炭酸塩」としては、テトラメチルホスホニウムカルボネート、テトラブチルホスホニウムカルボネート等を、「四級ホスホニウムの硫化物」としては、テトラメチルホスホニウムスルフェート、テトラブチルホスホニウムスルフェート等を挙げることができる。
【００６５】
「含窒素ヘテロ芳香族化合物」としては、ピリジン、ピロール、ルチジン等を、「芳香族アミン化合物」としては、アニリン、メチルアニリン、ジメチルアニリン等を挙げることができる。
【００６６】
本発明の製造方法においては、前記の塩基の中でも、ブレンステッド塩基を用いることが好ましく、有機塩基を用いることがより好ましく、四級アンモニウムの水酸化物、四級アンモニウムの炭酸塩を用いることが更に好ましく、テトラエチルアンモニウムヒドロキシド、テトラブチルアンモニウムヒドロキシド、テトラメチルアンモニウムカルボネート、テトラブチルアンモニウムカルボネートを用いることが一層好ましく、テトラエチルアンモニウムヒドロキシド、テトラブチルアンモニウムヒドロキシドを用いることが特に好ましい。
【００６７】
色素溶液は、前記塩基を０．０００１〜５０ｍＮの濃度で含有するものが好ましく、０．００１〜２０ｍＮの濃度で含有するものが更に好ましく、０．０１〜１０ｍＮの濃度で含有するものが特に好ましい。
【００６８】
色素溶液の溶媒としては、水、極性有機溶媒又はこれらの混合溶媒を用いることが好ましい。極性有機溶媒としては、例えば、エーテル、アルコール、ニトリル、アミド、スルホキシド等を挙げることができる。
【００６９】
「エーテル」としては、ジエチルエーテル、エチレングリコールジメチルエーテル、エチレングリコールジエチルエーテル等を、「アルコール」としては、エタノール、メタノール、イソプロピルアルコール、ブタノール等を、「ニトリル」としては、アセトニトリル、ベンゾニトリル、プロピオノニトリル等を、「アミド」としては、ジメチルホルムアミド、ジメチルアセトアミド等を、「スルホキシド」としては、ジメチルスルホキシド等を挙げることができる。
【００７０】
本発明の製造方法においては、前記の溶媒の中でも、アルコール、ニトリル又はアミドを用いることが好ましく、エタノール、メタノール、ブタノール又はアセトニトリルを用いることが更に好ましい。また、前記溶媒の混合溶媒としては、アルコールとニトリルとの混合溶媒を用いることが好ましく、ブタノールとアセトニトリルとの混合溶媒を用いることが更に好ましい。
【００７１】
陰極と色素溶液とを接触させる方法については特に制限はないが、陰極を色素溶液に浸漬することにより、酸化物薄膜電極に色素を吸着させる方法を好適に用いることができる。
【００７２】
浸漬時間は、０．５〜１００時間とすることが好ましく、２〜５０時間とすることが更に好ましく、１２〜２４時間とすることが特に好ましい。
【００７３】
浸漬の際の温度は、０〜１００℃とすることが好ましく、温度を１０〜５０℃とすることが更に好ましい。
【００７４】
［３−３］電池の形成：
色素増感太陽電池は、例えば、容器中に電解質溶液を満たした上で、その電解質溶液中において、陽極と陰極とが対向するように配置することにより形成することができる。例えば、陽極と陰極とをスペーサーを挟み込んだ状態で固定することにより、陽極と陰極とを所望の間隔で離隔させた状態で対向させることができる。また、電解質として固体電解質を用いる場合には、陰極、固体電解質、陽極を順次積層する等の方法でも、陽極と陰極とを所望の間隔で離隔させた状態で対向させることができる。
【実施例】
【００７５】
［色素の合成］
（実施例１）
下記式（１６）で示される色素を合成した（以下、「色素Ｔ１」と記す。）。
【化３０】
2009067976.tif 000031
【００７６】
減圧脱気を行った後、窒素雰囲気下においた無水Ｎ，Ｎ−ジメチルホルムアルミド５ｍＬに対し、三塩化ルテニウム５２０ｍｇ及び減圧乾燥した４，４’−ジカルボキシ−２，２’−ビピリジン９５０ｍｇを添加して溶液を調製し、１０分間、窒素気流下においた。窒素雰囲気下、前記溶液を撹拌しながら２００℃にて５時間反応させた。次いで、反応液を放冷して室温まで降温し、減圧条件下、溶媒を留去して濃縮し、その濃縮物に２Ｎ塩酸１ｍＬ及び水１０ｍＬを加え、更に室温で撹拌して、生成物を析出させた。その後、析出物を濾取することにより、５００ｍｇの生成物を得た（以下、この生成物を「Ｄ１」と記す。）。
【００７７】
減圧脱気を行った後、窒素雰囲気下においたエチレングリコール１５ｍＬに、「Ｄ１」１００ｍｇ及び減圧乾燥した２−（２，４−ジフルオロフェニル）ピリジン５９ｍｇを添加して溶液を調製し、１０分間、窒素気流下においた。窒素雰囲気下、前記溶液を撹拌しながら、１６０℃にて２時間反応した。この反応液に、テトラブチルアンモニウムヒドロキシド６００ｍｇを加え、引き続き撹拌しながら、窒素雰囲気下、１６０℃にて４時間反応させた。
【００７８】
反応終了後、反応液を放冷して室温まで降温し、ジエチルエーテル５０ｍＬ、メタノール１５ｍＬを加えたところ、生成物が析出した。一晩静置した後、濾取した析出物を、少量のメタノールに溶解し、カラムクロマト法により精製することにより、６０ｍｇの生成物を得た。精製用のカラムとしては、Ｓｅｐｈａｄｅｘ  ＬＨ−２０（商品名：Ａｍｅｒｓｈａｍ  Ｂｉｏｓｃｉｅｎｃｅｓ社製）を用いた。この精製物を１Ｈ−ＮＭＲで分析したところ、前記式（１６）で表される色素Ｔ１であることが確認できた。
［１Ｈ−ＮＭＲ（ＣＤ３ＯＤ、４００ＭＨｚ、δ（ｐｐｍ））；δ＝９．０５（４Ｈ）、８．３２（１Ｈ）、８．１２（１Ｈ）、７．９０（４Ｈ）、７．７７（４Ｈ）、７．５８（１Ｈ）、７．００（１Ｈ）、６．４２（１Ｈ）、５．８５（１Ｈ）］
【００７９】
（実施例２）
下記式（１７）で表される色素を合成した（以下、「色素Ｔ２」と記す。）。
【化３１】
2009067976.tif 000032
【００８０】
減圧脱気を行った後、窒素雰囲気下においたエチレングリコール１２ｍＬに、実施例１で合成した「Ｄ１」７５ｍｇ及び減圧乾燥した２−フェニルピリジン（合成例１で合成したもの）４０ｍｇを添加して溶液を調製し、１０分間、窒素気流下においた。窒素雰囲気下、前記溶液を撹拌しながら、１６０℃にて２時間反応した。この反応液に、テトラブチルアンモニウムヒドロキシド４６０ｍｇを加え、引き続き撹拌しながら、窒素雰囲気下、１６０℃にて４時間反応させた。
【００８１】
反応終了後、反応液を放冷して室温まで降温し、ジエチルエーテル５０ｍＬ、メタノール１５ｍＬを加えたところ、生成物が析出した。一晩静置した後、濾取した析出物を、実施例１に準じた方法で処理することにより、６０ｍｇの精製物を得た。この精製物を１Ｈ−ＮＭＲで分析したところ、前記式（１７）で示される色素Ｔ２であることが確認できた。
［１Ｈ−ＮＭＲ（ＣＤ３ＯＤ、４００ＭＨｚ、δ（ｐｐｍ））；δ＝９．０７（１Ｈ）、９．０２（１Ｈ）、８．９３（１Ｈ）、８．８８（２Ｈ）、８．１５（１Ｈ）、８．０５（１Ｈ）、７．９０（５Ｈ）、７．７５（１Ｈ）、７．７０（１Ｈ）、７．６４（１Ｈ）、７．６０（１Ｈ）、６．９５（１Ｈ）、６．９０（１Ｈ）、６．８０（１Ｈ）、６．４０（１Ｈ）］
【００８２】
（実施例３）
下記式（１８）で示される色素を合成した（以下、「色素Ｔ３」と記す）。
【化３２】
2009067976.tif 000033
【００８３】
（１）配位子の合成：
容器中に４，４’−ジメチルピリジン４．０ｇ、２，５−ジメトキシホルムアルデヒド１０ｇ、ｔ−ブチルアルコキシカリウム１０ｇをジメチルホルムアルデヒド２４０ｍＬに溶かして仕込み、窒素置換を行った後に、２４時間室温で反応させた。反応後、溶媒を除去し、残渣にメタノール４００ｍＬを加え、析出物を濾過し、下記式（１９）で表される目的物８．８５ｇを得た。
［１Ｈ−ＮＭＲ（ＣＤＣｌ３、２９８Ｋ、４００ＭＨｚ、δ（ｐｐｍ））；δ＝８．６７（２Ｈ）、８．５０（２Ｈ）、７．５０（４Ｈ）、７．４８（２Ｈ）、７．４２（２Ｈ）、７．４０（２Ｈ）、７．００（２Ｈ）、３．２３（６Ｈ）、３．０５（６Ｈ）］
【化３３】
2009067976.tif 000034
【００８４】
（２）色素の合成：
減圧脱気を行った後、窒素雰囲気下においた無水Ｎ，Ｎ−ジメチルホルムアミド２５ｍＬに、二塩化（ｐ−シメン）ルテニウム（ＩＩ）１００ｍｇ及び減圧乾燥した上記式（１９）に記載の化合物１４８ｍｇを添加して溶液を調製し、１０分間、窒素気流下においた。窒素雰囲気下、前記溶液を撹拌しながら、１００℃にて４時間反応した。この反応液に、４，４’−ジカルボキシ−２，２’−ビピリジン７６ｍｇを加え、１０分間、窒素気流下においた。引き続き撹拌しながら、窒素雰囲気下、１５０℃にて４時間反応させた。
【００８５】
反応終了後、反応液を放冷して室温まで降温し、溶媒を留去させた後、Ｎ，Ｎ−ジメチルホルムアミド５ｍＬを加え、その溶液を水１００ｍＬに滴下したところ、生成物が析出した。減圧脱気を行った後、窒素雰囲気下においたエチレングリコール２０ｍＬに、濾取した析出物１００ｍｇ及び減圧乾燥した２−（２，４−ジフルオロフェニル）ピリジン（合成例２で合成したもの）４２ｍｇを添加して溶液を調製し、１０分間窒素気流下においた。窒素雰囲気下、前記溶液を撹拌しながら、１６０℃にて２時間反応させた。この反応液に、テトラブチルアンモニウムヒドロキシド２６６ｍｇを加え、引き続き撹拌しながら、窒素雰囲気下、１６０℃にて４時間反応させた。
【００８６】
反応終了後、反応液を放冷して室温まで降温し、０．１Ｎ硝酸を滴下してｐＨを５．０に調整し、ジエチルエーテル５０ｍＬ、メタノール１５ｍＬを加えたところ、生成物が析出した。一晩静置した後に濾取した析出物を、実施例１に準じた方法で処理することにより、５５ｍｇの精製物を得た。この精製物を１Ｈ−ＮＭＲで分析したところ、前記式（１８）で表される色素Ｔ３であることが確認できた。
［１Ｈ−ＮＭＲ（ＣＤ３ＯＤ、４００ＭＨｚ、δ（ｐｐｍ））；δ＝９．０５（１Ｈ）、８．９５（１Ｈ）、８．６０（２Ｈ）、８．３０（２Ｈ）８．１０（１Ｈ）、７．９０（１Ｈ）、７．８５（１Ｈ）、７．８０（１Ｈ）、７．７８（１Ｈ）、７．６８（１Ｈ）、７．６２（１Ｈ）、７．５８（２Ｈ）、７．４０（１Ｈ）、７．３８（２Ｈ）、７．２５（２Ｈ）、７．００（１Ｈ）、６．８５（４Ｈ）、６．１０（１Ｈ）、３．２５（３Ｈ）、３．２４（１Ｈ）、３．２２（３Ｈ）、３．１９（３Ｈ）］
【００８７】
（実施例４）
下記式（２０）で示される色素を合成した（以下、「色素Ｔ４」と記す。）。
【化３４】
2009067976.tif 000035
【００８８】
減圧脱気を行った後、窒素雰囲気下においた無水Ｎ，Ｎ−ジメチルホルムアルミド５ｍＬに対し、三塩化ルテニウム３００ｍｇ及び減圧乾燥した４，４’，４”−トリカルボキシ−２，２’，２”−ターピリジン５００ｍｇを添加して溶液を調製し、１０分間、窒素気流下においた。窒素雰囲気下、前記溶液を撹拌しながら２００℃にて５時間反応させた。次いで、反応液を放冷して室温まで降温し、減圧条件下、溶媒を留去して濃縮し、その濃縮物に２Ｎ塩酸１ｍＬ及び水１０ｍＬを加え、更に室温で撹拌して、生成物を析出させた。その後、析出物を濾取することにより、３５０ｍｇの生成物を得た（以下、この生成物を「Ｄ２」と記す。）。
【００８９】
減圧脱気を行った後、窒素雰囲気下においたエチレングリコール２０ｍＬに、「Ｄ２」１００ｍｇ及び減圧乾燥した２，６−ジ（２−ピリジル）ベンゼン１５０ｍｇを添加して溶液を調製し、１０分間、窒素気流下においた。窒素雰囲気下、前記溶液を撹拌しながら、１６０℃にて２時間反応した。この反応液に、テトラブチルアンモニウムヒドロキシド４００ｍｇを加え、引き続き撹拌しながら、窒素雰囲気下、１６０℃にて４時間反応させた。
【００９０】
反応終了後、反応液を放冷して室温まで降温し、エチレングリコールを減圧下で留去し、蒸留水２０ｍＬを加え、０．１５Ｎ硝酸を滴下してｐＨを３．０に調整したところ、生成物が析出した。一晩静置した後、濾取した析出物を、実施例１に準じた方法で処理することにより、１２０ｍｇの精製物を得た。この精製物を１Ｈ−ＮＭＲで分析したところ、前記式（２０）で表される色素Ｔ４であることが確認できた。
［１Ｈ−ＮＭＲ（ＣＤ３ＯＤ、４００ＭＨｚ、δ（ｐｐｍ））；δ＝９．０５（１Ｈ）、８．９２（１Ｈ）、８．８８（１Ｈ）、８．５８（２Ｈ）８．１０（１Ｈ）、７．６５（１Ｈ）、７．５５（１Ｈ）、７．５２（１Ｈ）、７．４６（１Ｈ）、７．３２（１Ｈ）、７．２２（１Ｈ）、７．２１（２Ｈ）、７．１５（２Ｈ）、７．１２（１Ｈ）、６．８５（１Ｈ）、６．１０（１Ｈ）］
【００９１】
（実施例５）
下記式（２１）で示される色素を合成した（以下、「色素Ｔ５」と記す。）。
【化３５】
2009067976.tif 000036
【００９２】
減圧脱気を行った後、窒素雰囲気下においたエチレングリコール２０ｍＬに、「Ｄ２」１００ｍｇ及び減圧乾燥した２−（２−ピリジル）−６−フェニルピリジン１５０ｍｇを添加して溶液を調製し、１０分間、窒素気流下においた。窒素雰囲気下、前記溶液を撹拌しながら、１６０℃にて２時間反応した。この反応液に、テトラブチルアンモニウムヒドロキシド４００ｍｇを加え、引き続き撹拌しながら、窒素雰囲気下、１６０℃にて４時間反応させた。
【００９３】
反応終了後、反応液を放冷して室温まで降温し、エチレングリコールを減圧下で留去し、蒸留水２０ｍＬを加え、０．１５Ｎ硝酸を滴下してｐＨを３．０に調整したところ、生成物が析出した。一晩静置した後、濾取した析出物を、実施例１に準じた方法で処理することにより、８０ｍｇの精製物を得た。この精製物を１Ｈ−ＮＭＲで分析したところ、前記式（２１）で表される色素Ｔ５であることが確認できた。
［１Ｈ−ＮＭＲ（ＣＤ３ＯＤ、４００ＭＨｚ、δ（ｐｐｍ））；δ＝９．０３（１Ｈ）、８．９０（２Ｈ）、８．５８（２Ｈ）、８．１０（１Ｈ）、７．６５（１Ｈ）、７．５５（１Ｈ）、７．５２（１Ｈ）、７．４６（１Ｈ）、７．３２（１Ｈ）、７．２５（２Ｈ）、７．２１（３Ｈ）、６．９９（１Ｈ）、６．９１（１Ｈ）、６．３０（１Ｈ）］
【００９４】
（実施例６）
下記式（２２）で示される色素を合成した（以下、「色素Ｔ６」と記す。）。
【化３６】
2009067976.tif 000037
【００９５】
減圧脱気を行った後、窒素雰囲気下においたエチレングリコール２０ｍＬに、「Ｄ２」１００ｍｇ及び減圧乾燥した２−フェニルピリジン１５０ｍｇを添加して溶液を調製し、１０分間、窒素気流下においた。窒素雰囲気下、前記溶液を撹拌しながら、１６０℃にて２時間反応した。この反応液に、テトラブチルアンモニウムヒドロキシド４００ｍｇを加え、引き続き撹拌しながら、窒素雰囲気下、１６０℃にて４時間反応させた。この反応液に更にチオシアン酸カリウム２５０ｍｇを加え、引き続き撹拌しながら、窒素雰囲気下、１６０℃にて４時間反応させた。
【００９６】
反応終了後、反応液を放冷して室温まで降温し、エチレングリコールを減圧下で留去し、蒸留水２０ｍＬを加え、０．１５Ｎ硝酸を滴下してｐＨを３．０に調整したところ、生成物が析出した。一晩静置した後、濾取した析出物を、実施例１に準じた方法で処理することにより、１００ｍｇの精製物を得た。この精製物を１Ｈ−ＮＭＲで分析したところ、前記式（２２）で表される色素Ｔ６であることが確認できた。
［１Ｈ−ＮＭＲ（ＣＤ３ＯＤ、４００ＭＨｚ、δ（ｐｐｍ））；δ＝９．０３（１Ｈ）、８．８８（２Ｈ）、８．４８（２Ｈ）、８．１０（１Ｈ）、７．６５（１Ｈ）、７．３５（１Ｈ）、７．３２（１Ｈ）、７．２０（２Ｈ）、７．１５（２Ｈ）、６．８０（１Ｈ）、６．５０（１Ｈ）、６．３０（１Ｈ）］
【００９７】
（実施例７）
下記式（２３）で示される色素を合成した（以下、「色素Ｔ７」と記す。）。
【化３７】
2009067976.tif 000038
【００９８】
減圧脱気を行った後、窒素雰囲気下においたエチレングリコール２０ｍＬに、「Ｄ２」１００ｍｇ及び減圧乾燥した２，６−（Ｎ，Ｎ’−ブチルイミダゾーリル）ベンゼン１５０ｍｇを添加して溶液を調製し、１０分間、窒素気流下においた。窒素雰囲気下、前記溶液を撹拌しながら、１６０℃にて２時間反応した。この反応液に、テトラブチルアンモニウムヒドロキシド４００ｍｇを加え、引き続き撹拌しながら、窒素雰囲気下、１６０℃にて４時間反応させた。
【００９９】
反応終了後、反応液を放冷して室温まで降温し、エチレングリコールを減圧下で留去し、蒸留水２０ｍＬを加え、０．１５Ｎ硝酸を滴下してｐＨを３．０に調整したところ、生成物が析出した。一晩静置した後、濾取した析出物を、実施例１に準じた方法で処理することにより、８０ｍｇの精製物を得た。この精製物を１Ｈ−ＮＭＲで分析したところ、前記式（２３）で表される色素Ｔ７であることが確認できた。
［１Ｈ−ＮＭＲ（ＣＤ３ＯＤ、４００ＭＨｚ、δ（ｐｐｍ））；δ＝９．０３（１Ｈ）、８．９０（２Ｈ）、８．８８（２Ｈ）、８．８５（１Ｈ）、８．５５（１Ｈ）、８．４８（１Ｈ）、８．２６（１Ｈ）、７．８５（２Ｈ）、７．８０（２Ｈ）、７．７８（２Ｈ）、７．６５（２Ｈ）、５．４５（１Ｈ）、５．３０（１Ｈ）、３．２３（４Ｈ）、１．８６（４Ｈ）、１．７８（４Ｈ）、１．５３（６Ｈ）］
【０１００】
［色素増感太陽電池の製造］
（１）陽極の製造：
透明導電性ガラスからなる基材（厚さ４ｍｍ、酸化スズ製、抵抗値＝１０Ω／ｃｍ２）の表面に白金を焼結することにより、陽極を得た。
【０１０１】
（２）酸化物薄膜電極の製造：
アセチルアセトン０．４ｍＬとイオン交換水２０ｍＬの混合媒体中に、酸化チタン微粒子１２ｇ及び分散剤（商品名：Ｔｒｉｔｏｎ  Ｘ−１００、アルドリッチ社製）０．２ｇを添加し、酸化物スラリーを調製した。この酸化物スラリーを、陽極の製造に用いたのと同じ透明導電性ガラスからなる基材の表面に塗布し、空気雰囲気中、５００℃で０．５時間加熱することにより、透明導電性ガラスからなる基材の表面に、酸化チタンからなる酸化物薄膜電極を形成した。
【０１０２】
（３）色素溶液の調製：
実施例１〜７で製造した色素Ｔ１〜Ｔ７及び塩基をエタノールに溶解させて、色素の濃度が０．５ｍｍｏｌ／Ｌである色素溶液を調製した。また、比較例１として、市販の色素「Ｎ７１９」をエタノールに溶解し、色素の濃度が０．５ｍｍｏｌ／Ｌである色素溶液を調製した。
【０１０３】
（４）陰極の製造：
前記した、酸化物薄膜電極が形成された基材を、前記色素溶液中に、２３℃にて２４時間浸漬することにより、酸化物薄膜電極に色素を吸着させ、陰極を製造した。
【０１０４】
（５）電解質溶液の製造：
アセトニトリル／バレロニトリル混合溶媒（体積比：８５／１５）に、グアニジウムチオシアネートを０．１ｍｏｌ／Ｌ、ヨウ素を０．０３ｍｏｌ／Ｌ、１−ブチル−３−メチルイミダゾリウムヨードニウム塩を０．６ｍｏｌ／Ｌ及びｔ−ブチルピリジンを０．５ｍｏｌ／Ｌの濃度で溶解させて電解質溶液を製造した（以下、「電解質溶液Ｅ１」と記す。）。
【０１０５】
アセトニトリル／バレロニトリル混合溶媒（体積比：８５／１５）に、リチウムヨードニウム塩を０．１ｍｏｌ／Ｌ、ヨウ素を０．０５ｍｏｌ／Ｌ及び１−ブチル−３−メチルイミダゾリウムヨードニウム塩を０．６ｍｏｌ／Ｌの濃度で溶解させて電解質溶液を製造した（以下、「電解質溶液Ｅ２」と記す。）。
【０１０６】
３−メトキシプロピオニトリルに、グアニジウムチオシアネートを０．１ｍｏｌ／Ｌ、ヨウ素を０．１５ｍｏｌ／Ｌ、１−メチル３−プロピルイミダゾリウムヨードニウム塩を１．０ｍｏｌ／Ｌ、Ｎ−ブチルベンジミダゾル（Ｎ−Ｂｕｔｙｌｂｅｎｚｉｍｉｄａｚｏｌｅ）を０．５ｍｏｌ／Ｌの濃度で溶解させて電解質溶液を製造した（以下、「電解質溶液Ｅ３」と記す。）。
【０１０７】
（６）色素増感太陽電池の製造：
前記陽極の白金焼結面と、前記陰極の酸化物薄膜電極形成面が対向するように、両電極を２５μｍの間隔で容器中に配置し、当該容器中に前記電解質溶液Ｅ１、Ｅ２又はＥ３を注入して、色素増感太陽電池を製造した（実施例８〜１９、比較例２〜３）。
【０１０８】
［色素増感太陽電池の評価］
（１）変換効率（発電効率）：
実施例及び比較例の色素増感太陽電池に対し、ソーラーシミュレーターを用いて、疑似太陽光を１００ｍＷ／ｃｍ２の照度で照射し、変換効率を測定した。変換効率が６％以上の場合は、「良好／○」、６％未満の場合は「不良／×」として評価した。その結果を表１に示す。
【０１０９】
【表１】
2009067976.tif 000039
【０１１０】
表１に示すように、実施例１〜７の色素（Ｔ１〜Ｔ７）を用いた、実施例８〜２１の色素増感太陽電池は、Ｎ７１９を用いた、比較例２及び３の色素増感太陽電池と同等の高い変換効率を示した。
【０１１１】
（２）耐久性：
実施例及び比較例の色素増感太陽電池を、３３３Ｋ、１００ｍＷ／ｃｍ２の雰囲気下で保持した。保持後の色素増感型太陽電池に対し、ソーラーシミュレーターを用いて、疑似太陽光を１００ｍＷ／ｃｍ２の照度で３０日間照射し、当初変換効率と３０日経過後の変換効率を測定した。
【０１１２】
耐久性については、当初の変換効率（変換効率Ａ）に対する３０日経過後の変換効率（変換効率Ｂ）の百分率により評価した。６０％以上の場合は、「良好／○」、６０％未満の場合は「不良／×」として評価した。また、当初の変換効率（変換効率Ａ）については、４％以上の場合は、「良好／○」、４％未満の場合は「不良／×」として評価した。３０日経過後の変換効率（変換効率Ｂ）については、２％以上の場合は、「良好／○」、２％未満の場合は「不良／×」として評価した。これらの結果を表２に示す。
【０１１３】
【表２】
2009067976.tif 000040
【０１１４】
表２に示すように、実施例１の色素（Ｔ１）を用いた、実施例２２の色素増感太陽電池は、Ｎ７１９を用いた、比較例４の色素増感太陽電池より、高い耐久性を示した。なお、表には示さなかったが、色素Ｔ２〜Ｔ７を用いた色素増感太陽電池も、実施例２２の色素増感太陽電池と同様に、Ｎ７１９を用いた、比較例４の色素増感太陽電池より、高い耐久性を示した。
【産業上の利用可能性】
【０１１５】
本発明の色素増感太陽電池は、高い変換効率を示し、耐候性及び耐熱性等の耐久性にも優れるため、シリコン系太陽電池に代わる次世代の太陽電池として好適に用いることができる。また、本発明の色素及び色素増感太陽電池の製造方法は、本発明の色素増感太陽電池の製造に好適に用いることができる。